(57)【要約】【課題】  銅の電解精製用のパーマネントカソードにおいて、両側辺部をマスキングするエッジストリップ下端部におけるカソードとストリップ間への電解液の侵入を防ぎ、粒状の電気銅の電着を抑制する電解精製用パーマネントカソードを提供する。【解決手段】  少なくともパーマネントカソード本体部と、その両側辺部をマスキングする一対のエッジストリップを備え、その本体部は両側辺部下部の少なくとも１箇所に本体部を厚さ方向で貫通したカソードアンダーピン差込孔を有し、エッジストリップはカソードアンダーピン差込孔の少なくとも１箇所と合致して貫通孔を形成する位置に設けられるエッジストリップアンダーピン差込孔を備え、エッジストリップが本体部両側辺部に沿って、それを覆うように取り付けられ、両アンダーピン差込孔を合致させて貫通孔を形成し、そこにアンダーピンを差し込んでエッジストリップを本体部に固定した電解精製用パーマネントカソード。【選択図】図１
2015078409.tif 000002
【特許請求の範囲】
【請求項１】
電解精製用パーマネントカソードであって、
少なくともパーマネントカソード本体部と、前記パーマネントカソード本体部の両側辺部をマスキングする絶縁材からなる一対のエッジストリップを備え、
前記パーマネントカソード本体部は、前記両側辺部下部の少なくとも１箇所に、前記本体部を厚さ方向で貫通しているカソードの両側辺部下部においてカソードとエッジストリップを固定するためのピン（以下、アンダーピンとよぶ）であるカソードアンダーピン差込孔を有し、
前記エッジストリップは、前記カソードアンダーピン差込孔の少なくとも１箇所と合致して貫通孔を形成する位置に設けられるエッジストリップアンダーピン差込孔を備え、
前記エッジストリップが、前記パーマネントカソード本体部の両側辺部に沿って、前記両側辺部を覆うように取り付けられ、且つ前記カソードアンダーピン差込孔とエッジストリップアンダーピン差込孔を合致させて貫通孔を形成し、前記貫通孔にアンダーピンを差し込み、前記エッジストリップをパーマネントカソード本体部に固定することを特徴とする電解精製用パーマネントカソード。
【請求項２】
前記エッジストリップアンダーピン差込孔が、前記エッジストリップ下端から、前記本体部下端と前記カソードアンダーピン差込孔間の距離Ｈと等しい距離の位置に設けられ、前記カソードアンダーピン差込孔と合致して貫通孔を形成し、前記貫通孔にアンダーピンを差し込み、前記エッジストリップをパーマネントカソード本体部に固定することを特徴とする請求項１に記載の電解精製用パーマネントカソード。
【請求項３】
前記電解精製用パーマネントカソードが、電解槽に装入された際に、前記エッジストリップの上端が、電解槽内の電解液の液面よりも上に位置していることを特徴とする請求項１又は２に記載の電解精製用パーマネントカソード。
【請求項４】
前記カソードアンダーピン差込孔が設けられた領域が、前記パーマネントカソード本体部下端から上端に向かって１００ｍｍまでの領域であることを特徴とする請求項１から３にいずれか１項に記載の電解精製用パーマネントカソード。
【請求項５】
前記エッジストリップが、電解精製で使用する電解液の浸食に耐え、かつ線膨張係数が１５０×１０−６［１／Ｋ］以下の樹脂であることを特徴とする請求項１〜４のいずれか１項に記載の電解精製用パーマネントカソード。
【請求項６】
前記エッジストリップの材質が、硬質ポリ塩化ビニル樹脂（ＰＶＣ樹脂）、アクリロニトリル・ブタジエン・スチレン樹脂（ＡＢＳ樹脂）、ポリプロピレン樹脂（ＰＰ樹脂）のいずれか１つであることを特徴とする請求項１〜５のいずれか１項に記載の電解精製用パーマネントカソード。
【請求項７】
前記パーマネントカソードの材質が、ステンレス鋼であることを特徴とする請求項１〜６のいずれか１項に記載の電解精製用パーマネントカソード。
【請求項８】
請求項１〜７のいずれか１項に記載の電解精製用パーマネントカソードを用いて銅の精製を行うことを特徴とする銅の電解精製方法。
【発明の詳細な説明】
【技術分野】
【０００１】
本発明は、電解精製で使用するパーマネントカソード及びそれを用いた電解精製方法において、そのパーマネントカソードの両側辺部に、絶縁材のエッジストリップを備えることによりマスキングされたパーマネントカソード及びそれを用いた電解精製方法に関する。
【背景技術】
【０００２】
一般に、パーマネントカソード法による銅の電解精製では、銅が電着する側のマイナス極であるパーマネントカソードに対して、そのパーマネントカソード両側辺部（以下、単に両側辺部とよぶ）への電着を防止するための手段が施されている。その当該手段としては、例えば、両側辺部へ絶縁材のエッジストリップの装着が行われている。
このエッジストリップには、操業の過程でパーマネントカソードが一時的に曲がったりするため弾性が求められ、また、パーマネントカソードへの密着性が求められるため、通常、樹脂製のものが用いられている。
【０００３】
この樹脂製のエッジストリップは、６０℃前後の硫酸酸性の電解液に浸けられる中で、徐々に劣化し、パーマネントカソードとの密着性が低下していく。さらに、ある期間以上使用するとエッジストリップの劣化は全体に及び、エッジストリップに割れなどが生じる。この場合は、エッジストリップの樹脂が寿命に達していると判断し、エッジストリップを交換している。
しかしながら、交換直後の新規なエッジストリップにおいてもエッジストリップ下端に粒状の電気銅の電着が見られ、この粒状の電着銅の粗大化によるエッジストリップの破損や、粗大化した電着銅がアノードと接触してショートを起こし電気銅の生産効率に悪影響を及ぼすといったトラブルが発生している。
【０００４】
このエッジストリップ下端部への粒状の電気銅の電着を防ぐ方法として、例えば、特許文献１では、両側辺部を覆うエッジストリップをウレタン系接着剤により両側辺部に接着する技術が開示されている。
しかしながら、上記方法によっても、操業時間の経過とともに、エッジストリップ下端部に設けられたウレタン系樹脂とパーマネントカソードの間には、隙間が生じる。一度、この隙間が生じると、この隙間から電解液が侵入し、粒状の電気銅の電着が始まる。粒状の電気銅が電着すると、この隙間は更に大きくなり、更なる電解液の進入と粒状の電気銅の電着が始まり、最終的にはエッジストリップを破損させていた。
【０００５】
そこで、銅の電解精製で使用するパーマネントカソードの両側辺部をマスキングするエッジストリップ下端部におけるパーマネントカソードとエッジストリップ間への電解液の侵入を防ぎ、粒状の電気銅の電着を抑制することができる電解精製用パーマネントカソード及びそれを用いた電解精製方法が求められていた。
【先行技術文献】
【特許文献】
【０００６】
【特許文献１】特開２０１１−１４０６８５号公報
【発明の概要】
【発明が解決しようとする課題】
【０００７】
銅の電解精製で使用するパーマネントカソードにおいて、両側辺部をマスキングするエッジストリップ下端部におけるパーマネントカソードとエッジストリップ間への電解液の侵入を防ぎ、粒状の電気銅の電着を抑制することができる電解精製用パーマネントカソード及びそれを用いた電解精製方法を提供する。
【課題を解決するための手段】
【０００８】
本発明の第１の発明は、少なくともパーマネントカソード本体部と、そのパーマネントカソード本体部の両側辺部をマスキングする絶縁材からなる一対のエッジストリップを備え、そのパーマネントカソード本体部は両側辺部下部の少なくとも１箇所に、本体部を厚さ方向で貫通しているカソードの両側辺部下部においてカソードとエッジストリップを固定するためのピン（以下、アンダーピンとよぶ）であるカソードアンダーピン差込孔を有し、エッジストリップはカソードアンダーピン差込孔の少なくとも１箇所と合致して貫通孔を形成する位置に設けられるエッジストリップアンダーピン差込孔を備え、エッジストリップがパーマネントカソード本体部の両側辺部に沿って両側辺部を覆うように取り付けられ、且つカソードアンダーピン差込孔とエッジストリップアンダーピン差込孔を合致させて貫通孔を形成し、その貫通孔にアンダーピンを差し込み、エッジストリップをパーマネントカソード本体部に固定することを特徴とする電解精製用パーマネントカソードである。
【０００９】
本発明の第２の発明は、第１の発明におけるエッジストリップアンダーピン差込孔が、エッジストリップ下端から、本体部下端とカソードアンダーピン差込孔間の距離Ｈと等しい距離の位置に設けられ、カソードアンダーピン差込孔と合致して貫通孔を形成し、その貫通孔にアンダーピンを差し込み、エッジストリップをパーマネントカソード本体部に固定することを特徴とする電解精製用パーマネントカソードである。
【００１０】
本発明の第３の発明は、第１及び第２の発明における電解精製用パーマネントカソードが電解槽に装入された際に、そのエッジストリップの上端が電解槽内の電解液の液面よりも上に位置していることを特徴とする電解精製用パーマネントカソードである。
【００１１】
本発明の第４の発明は、第１から第３の発明におけるカソードアンダーピン差込孔が設けられた領域が、パーマネントカソード本体部下端から上端に向かって１００ｍｍまでの領域であることを特徴とする電解精製用パーマネントカソードである。
【００１２】
本発明の第５の発明は、第１から第４の発明におけるエッジストリップが、電解精製で使用する電解液の浸食に耐え、かつ線膨張係数が１５０×１０−６［１／Ｋ］以下の樹脂であることを特徴とする電解精製用パーマネントカソードである。
【００１３】
本発明の第６の発明は、第１から第５の発明におけるエッジストリップの材質が、硬質ポリ塩化ビニル樹脂（ＰＶＣ樹脂）、アクリロニトリル・ブタジエン・スチレン樹脂（ＡＢＳ樹脂）、ポリプロピレン樹脂（ＰＰ樹脂）のいずれか１つであることを特徴とする電解精製用パーマネントカソードである。
【００１４】
本発明の第７の発明は、第１から第６の発明におけるパーマネントカソードの材質が、ステンレス鋼であることを特徴とする電解精製用パーマネントカソードである。
【００１５】
本発明の第８の発明は、第１から第７の発明のいずれかに記載の電解精製用パーマネントカソードを用いて銅の精製を行うことを特徴とする銅の電解精製方法である。
【発明の効果】
【００１６】
本発明によれば、銅の電解精製で使用するパーマネントカソードにおいて、両側辺部をマスキングするエッジストリップ下端への電解液の侵入を防ぎ、粒状の電気銅の電着を抑制する電解精製用パーマネントカソード及びそれを用いた電解精製方法を提供することができ、工業上顕著な効果を奏するものである。
【図面の簡単な説明】
【００１７】
【図１】アンダーピンを使い、本体部の両側辺部にエッジストリップを固定した本発明に係る電解精製用パーマネントカソードの実施形態を示す模式図で、（ａ）及び（ｂ）は異なる例である。
【図２】本発明におけるパーマネントカソード本体部とエッジストリップとの嵌合状態を示す図で、（ａ）は図１における左側上部の部分図、（ｂ）はａ−ａ’線における断面図、（ｃ）はエッジストリップ１０の断面図である。
【図３】従来のパーマネントカソード本体部に設けられている孔を使い、本体部の両側辺部にエッジストリップを固定した従来の電解精製用パーマネントカソードの模式図である。
【発明を実施するための形態】
【００１８】
先ず、銅の電解精製で使用する電解精製用パーマネントカソード、及びパーマネントカソード本体部の両側辺部をマスキングするための絶縁材のエッジストリップ下端部における、カソードとストリップ間に電解液が侵入し、粒状の電気銅が電着する仕組みについて説明する。
【００１９】
図３は、パーマネントカソード本体部２２の上部に設けられているトップピン差込孔２４を使い、本体部の両側辺部にエッジストリップ３０、３０を固定した従来の電解精製用パーマネントカソード２１の模式図である。
図３に見られるように従来のパーマネントカソード本体部２２及びエッジストリップ３０のピンによる固定方法は、作業性の容易さなどの理由により、パーマネントカソード本体部２２両側辺部に設けられている厚さ方向に貫通したカソードインナーピン差込孔２５、並びにエッジストリップ３０におけるカソードインナーピン差込孔２５に対応した位置におけるパーマネントカソード本体部２２の上部、エッジストリップ３０の上部に設けられている、それぞれのトップピン差込孔２４、３１を用い、その差込孔にピンを差し込み、固定していた。
【００２０】
しかしながら、調査・検討の結果、発明者らは、パーマネントカソード本体部とエッジストリップとの熱膨張係数の差により、従来のような上端が固定されたエッジストリップは下方向に延び、延びたエッジストリップ下端部とパーマネントカソード下端部との間に隙間が発生し、この隙間から電解液が進入し、粒状電着が発生することを見出した。
【００２１】
このような事象が生じる仕組みについて、詳しく説明する。
先ず、熱膨張とは、温度Ｔにおける長さＬの物体が、温度Ｔ＋ｄＴに変化すると長さがＬ＋ｄＬになるという現象を言い、線膨張係数をαとすると、下記（１）式で表わされる。
線膨張係数αは、単位長さ当たりにおける温度による長さの変化率で、［１／Ｋ］の単位を有する。
【００２２】
【数１】
2015078409.tif 000003
【００２３】
一般に銅の電解精製用パーマネントカソードのカソード本体部として使用される材料は、オーステナイト系ステンレスであり、ＳＵＳ３１６（１８％Ｃｒ−１２％Ｎｉ−２．５％Ｍｏ）、若しくはＳＵＳ３１６Ｌ（１８％Ｃｒ−１２％Ｎｉ−２．５％Ｍｏ  Ｃ＜０．０３％）を使用する。このＳＵＳ３１６及びＳＵＳ３１６Ｌの熱膨張係数は共に１６×１０−６［１／Ｋ］程度である。
【００２４】
一方で、エッジストリップは絶縁材料でできており、一般に使用されている樹脂はＰＶＣ（硬質ポリ塩化ビニル）、ＡＢＳ（アクリロニトリル・ブタジエン・スチレン）樹脂、ＰＰ（ポリプロピレン）樹脂である。これら樹脂の熱膨張に係る線膨張係数は、それぞれ、７４×１０−６、１１０×１０−６ 、７０×１０−６［１／Ｋ］程度とステンレスなどの金属と比較すると大きな値となる。
【００２５】
例えば、電極の側辺部の長さが１ｍであれば、常温（２０℃）で取り付けられたエッジストリップを、銅の電解精製浴の一般的な管理温度である６０℃程度まで、エッジストリップの温度を上昇させると、それぞれの熱膨張挙動の違いより線膨張長さの差△Ｌは、以下の式（２）で示す計算式にて求められる。
【００２６】
【数２】
2015078409.tif 000004
【００２７】
式（２）で求めた結果からは、ＳＵＳ製のパーマネントカソードと樹脂製のエッジストリップの組み合わせでは、２ｍｍから４ｍｍ程の線膨張量の差がある。
【００２８】
一般に使用されている銅電解精製用パーマネントカソード及びエッジストリップにおいては図３に示すように、パーマネントカソード側辺部上端近く、及びエッジストリップ上端近くには、それぞれパーマネントカソード及びエッジストリップの厚さ方向に貫通しているトップピン差込孔２４、３１がそれぞれ形成されており、パーマネントカソード側辺部上端及びエッジストリップは、そのトップピン差込孔２４、３１が重ね合わせられてできる孔に差し込まれたトップピン２７で固定されている。
【００２９】
このようにエッジストリップ３０は、パーマネントカソード本体部２２の上部で貫通しているトップピン２７で固定されているため、式（２）で求めた線膨張量の差は、下方へのみ膨張する。従って、線膨張係数の大きい樹脂製のエッジストリップがより多く伸びることとなり、パーマネントカソード下端とエッジストリップ下端には隙間が生じる結果となる。
【００３０】
即ち、電解槽に浸漬された状態において、パーマネントカソード下端とエッジストリップ下端の間に隙間が生じ、その隙間に電解液が流入し、通電と同時に電着が始まり、ついには粒状の電気銅が電着してしまう。
電着した粒状の電気銅は、エッジストリップの破損やパーマネントカソードとアノードの間に電流の偏りをもたらし、ひいてはパーマネントカソードとアノードとの短絡により生産効率を低下させるという問題を引き起こす。
【００３１】
この原因を解決するために本発明者らは、熱膨張により発生するパーマネントカソードとエッジストリップの熱膨張挙動の違いにより生じる線膨張長さの差を、上部に逃がすことで下端に隙間が発生せず、エッジストリップの下端部への粒状の電気銅の電着を抑制することができることを見出した。
【００３２】
図１（ａ）、（ｂ）は、アンダーピンを使い、本体部の両側辺部にエッジストリップを固定した本発明に係る電解精製用パーマネントカソードの実施形態例を示す模式図である。
パーマネントカソード本体部２の両側辺部２ａ、２ａを、白抜き矢印で示すように外側から対のエッジストリップ１０、１０で挟み込んで覆う形態を採っている。
そのエッジストリップ１０のパーマネントカソード本体部２への固定について以下に説明する。
【００３３】
パーマネントカソード本体部２の両側辺部下部の少なくとも１ヶ所に、厚さ方向に貫通しているカソードアンダーピン差込孔４を形成されている。
一方、エッジストリップ１０にも、その下部に少なくとも１ヶ所、エッジストリップアンダーピン差込孔１１が設けられている。
それらのアンダーピン差込孔４、１１が設けられる位置は、第一にパーマネントカソード本体部２及びエッジストリップ１０の下部に設けられ、第二にパーマネントカソード本体部２にエッジストリップ１０を取り付けた際に、両アンダーピン差込孔４、１１が重ね合わさり貫通孔を形成し、その貫通孔にアンダーピン７が、その重ね合わさった孔に差し込まれ、カソードとストリップを固定できれば良く、種々の方法が採れる。
【００３４】
例えば、図１（ｂ）に見られるように、パーマネントカソード及びエッジストリップの形状に則して位置を決める方法として、取り付けた際にパーマネントカソード本体部下端２ｂと、エッジストリップ下端１０ｂが同じ位置にくるような場合では、エッジストリップ下端１０ｂからエッジストリップに設けられるエッジストリップアンダーピン差込孔１１の距離が、パーマネントカソード本体部下端２ｂからパーマネントカソードに設けられたカソードアンダーピン差込孔４の距離Ｈと等しくなるように、両方のアンダーピン差込孔４、１１を設ける。
【００３５】
また、図１（ａ）のような形状の場合では、エッジストリップ１０が取り付けられた際に、その下端がパーマネントカソード本体部２と接する位置（図１、符号Ａの黒丸）を基準点Ａとして、その基準点Ａから上方、Ｈの位置にそれぞれのアンダーピン差込孔４、１１を形成する。なお、固定に使用される差込孔は、図１のように１カ所に限らず、パーマネントカソード本体部の大きさ、重さなどによって適宜増やしても良く、その場合、両アンダーピン差込孔４、１１からそれぞれの上端方向に設けられる。
【００３６】
エッジストリップ１０は、一対として設けられるもので、パーマネントカソード本体部２の両側辺部に沿って、外側から両側辺部を覆うように設けられ、かつ、パーマネントカソード本体部２のカソードアンダーピン差込孔４とエッジストリップのエッジストリップアンダーピン差込孔１１の孔の位置を合致させ、アンダーピン７を差し込み固定される。
【００３７】
本発明に係るエッジストリップ１０は、パーマネントカソード本体部２の側辺部に嵌め込むためのガイド溝（図示せず）と、エッジストリップの一端部に形成されてガイド溝へ嵌め込まれたパーマネントカソードの側辺部を止め置くためのエンドキャップ６とを備え、かつ、パーマネントカソード本体部２の両側辺部の末端部は、エッジストリップ１０のエンドキャップ６に嵌め込んで止め置かれるように、エンドキャップの形状に対応して成形された嵌合部を備えている。
【００３８】
さらに、本発明に係る電解精製用パーマネントカソード１を構成するパーマネントカソード本体部２の側辺部２ａには、適正な位置に嵌め込まれ、アンダーピンにより固定されたエッジストリップ１０を、より強固に固定するために、例えば、パーマネントカソード本体部２の厚さ方向に貫通しているカソードインナーピン差込孔（図示せず）、そしてエッジストリップ１０には、そのカソードインナーピン差込孔と合致して貫通孔を形成し、エッジインナーピン差込孔（図示せず）を備えていても良い。
【００３９】
以上述べたように本発明に係る電解精製用パーマネントカソードのパーマネントカソード本体部下部の側辺部、及びエッジストリップ下部には、パーマネントカソード及びエッジストリップの厚さ方向に貫通するカソードアンダーピン差込孔、エッジストリップアンダーピン差込孔が少なくとも１箇所形成されており、パーマネントカソード本体部とエッジストリップは、カソードアンダーピン差込孔とエッジストリップアンダーピン差込孔が重なって形成された貫通孔に差し込まれたアンダーピンで固定されるものである。
【００４０】
本発明によれば、銅の電解精製で使用するパーマネントカソードにおいて、パーマネントカソード本体部の下端部と、パーマネントカソード本体部の両側辺部をマスキングするエッジストリップの下端部との間に隙間が生じることを抑えることで、その隙間への電解液の侵入を防ぎ、粒状の電気銅の電着を抑制する電解精製用パーマネントカソードを提供することができる。
【００４１】
次に、電解精製時における本発明に係る電解精製用パーマネントカソードの使用法を述べる。
電解精製に際しては、電解槽にパーマネントカソードを装入した時に、そのパーマネントカソードに固定されたエッジストリップの上端は、電解槽の液面よりも上に位置していることが好ましい。
エッジストリップの上端が、電解槽の液面よりも下に位置した場合、エッジストリップの上端から電解槽の液面までの間に電気銅が電着するため、エッジストリップの上端は、電着した電気銅により、エッジストリップが熱膨張により延びた状態で固定されてしまう。従って、操業が終わり常温に戻ったとき、エッジストリップは縮むため、エッジストリップにひび割れが生じるなどのトラブルが発生する。
【００４２】
さらに、エッジストリップが熱膨張により上方に延びる際に、上方に支障となるものが取り付けられている場合、例えば、図１に示すようなパーマネントカソードの吊り手であるビーム３がパーマネントカソード上端に取り付けられている場合、エッジストリップ１０とパーマネントカソード本体部２の吊り手であるビーム３との位置について説明する。
エッジストリップ上端１０ａとビーム３の間には、隙間Ｇが設けられることが好ましい。その隙間Ｇは１０〜１５０ｍｍであることが好ましい。
【００４３】
この隙間Ｇが１０ｍｍ未満の場合、実際に取り付ける精度から、上方に熱膨張したエッジストリップが、パーマネントカソードのビームにあたってしまう可能性がある。また、隙間Ｇが１５０ｍｍを超える場合、パーマネントカソードの全表面積に対する電解液に浸かっているパーマネントカソード面積の割合が小さくなってしまう。
【００４４】
次に、パーマネントカソード及びエッジストリップに設けられるカソードアンダーピン差込孔４、エッジストリップアンダーピン差込孔１１の位置について説明する。
これらのアンダーピン差込孔は、それぞれの孔を合致させて、パーマネントカソード本体部２とエッジストリップ１０を貫通する貫通孔を形成し、その貫通孔にストップピンを差し込み、両者を固定するのに使われる。したがって、その貫通孔の位置で熱膨張による影響が決まってくる。
【００４５】
そこで、それぞれのアンダーピン差込孔４、１１は、パーマネントカソード下端２ｂ及びエッジストリップ下端１０ｂから上方に１００ｍｍまでの領域であることが好ましい。
これらのアンダーピン差込孔４、１１の位置が、パーマネントカソード下端２ｂ及びエッジストリップ下端１０ｂから１００ｍｍまでの領域に設けた場合、エッジストリップ１０の線膨張係数が１５０×１０−６［１／Ｋ］以下であれば、アンダーピンよりも下側に膨張する長さを、約０．５ｍｍ以下に抑えることが可能である。
パーマネントカソード下端２ｂとエッジストリップ下端１０ｂに生じる隙間が、およそ０．５ｍｍ以下であれば、６０℃前後の電解液の表面張力から、この電解液が侵入する可能性は小さい。
【００４６】
一方、エッジストリップアンダーピン差込孔１１が、エッジストリップ下端１０ｂから１００ｍｍよりも上の位置に設けられた場合、アンダーピンよりも下側で膨張する長さは、０．５ｍｍよりも大きくなる可能性が出てくる。
従って、パーマネントカソード下端２ｂとエッジストリップ下端１０ｂに生じる隙間は、０．５ｍｍを超える可能性があり、電解液がこの隙間から侵入し、粒状の電気銅が電着する可能性が高くなる。
【００４７】
次に、エッジストリップの材質について説明する。エッジストリップの材質は、電解精製で使用する電解液による腐食に耐え、かつ線膨張係数が１５０×１０−６［１／Ｋ］以下の樹脂であることが好ましい。
この線膨張係数が１５０×１０−６［１／Ｋ］を超えると、アンダーピンよりも下側で膨張する長さは、０．５ｍｍよりも大きくなる可能が出てくる。
従って、パーマネントカソード下端とエッジストリップ下端に生じる隙間は、０．５ｍｍを超える可能性があり、電解液がこの隙間から侵入し、粒状の電気銅が電着する可能性が高くなる。
【００４８】
エッジストリップの具体的な材質は、硬質ポリ塩化ビニル樹脂（ＰＶＣ樹脂）、アクリロニトリル・ブタジエン・スチレン樹脂（ＡＢＳ樹脂）、ポリプロピレン樹脂（ＰＰ樹脂）の何れか１つであることが好ましい。
パーマネントカソードの具体的な材質は、ステンレス鋼であることが好ましい。
【実施例】
【００４９】
以下、実施例を用いて本発明を説明する。
【実施例１】
【００５０】
図１（ｂ）に示す本発明に係る電解精製用パーマネントカソードを作製して、銅の電解精製を行った。
先ず、厚み３．２ｍｍのＳＵＳ３１６で作られたパーマネントカソード本体部２の両側辺部下端からＨ＝１００ｍｍの位置に、直径８ｍｍのカソードアンダーピン差込孔４を設ける。
次に、線膨張係数１１０×１０−６［１／Ｋ］のＡＢＳ樹脂で作られたエッジストリップ２の下端２ｂからＨ＝１００ｍｍの位置に直径８ｍｍのエッジストリップアンダーピン差込孔１１を設ける。
また、このエッジストリップ上端は、電解槽にパーマネントカソードを入れた時、このパーマネントカソードに固定されたエッジストリップの上端が電解槽の液面よりも上に位置するように設けた。
具体的なエッジストリップの長さは１０００ｍｍ、エッジストリップ上端とパーマネントカソード上端に取り付けられたビームとの距離Ｇは１５０ｍｍとした。
【００５１】
続いて、図２に示すように準備したエッジストリップ１０を、パーマネントカソード本体部２の両側辺部２ａ、２ａに設けられたカソードインナーピン差込孔２５により取り付けられたガイドインナーピン２ｃが、エッジストリップ１０のガイド溝１０ｃをスライドするように、エッジストリップ１０を嵌め込み、白抜き矢印方向へ動かした。図２は、この時の嵌合状態を示す図で、（ａ）は図１における左側上部の部分図、（ｂ）はａ−ａ’線における断面図、（ｃ）はエッジストリップ１０の断面図で、２ｃはパーマネントカソード側辺部に設けられたガイドインナーピン、１０ｃはガイド溝である。
【００５２】
次に、パーマネントカソードのカソードアンダーピン差込孔４とエッジストリップのエッジストリップアンダーピン差込孔１１を合致する位置までエッジストリップ１０を移動させ、貫通孔であるアンダーピン差込孔を形成した。そのアンダーピン差込孔にアンダーピン７を差し込み固定して、実施例１に係る電解精製用パーマネントカソード１を作製した。
【００５３】
その電解精製用パーマネントカソードを、電解液中に浸漬してカソードとし、銅の電解精製を実施したところ、１２ヶ月経過してもパーマネントカソードとエッジストリップの隙間への電解液の侵入はなかった。また、粒状の電気銅の電着もなかった。
この結果、エッジストリップの破損も発生しなかった。
【００５４】
（比較例１）
比較例として、図３に示すパーマネントカソード本体部２２の上部、及びエッジストリップ３０の上部をピンで固定する形式の電解精製用パーマネントカソード２１を用いて、実施例１と同様に銅の電解精製を実施した。
図３の電解精製用パーマネントカソード２１では、パーマネントカソード本体部２２に設けられるカソードアンダーピン差込孔の代わりに、パーマネントカソード両側辺部上端から１００ｍｍの位置にカソードトップピン差込孔を設け、エッジストリップに設けられるエッジストリップアンダーピン差込孔の代わりに、エッジストリップ上端から１００ｍｍの位置にエッジストリップトップピン差込孔を設け、前記トップピン差込孔にトップピンを差し込むことで固定することを除き、実施例１と同様にして行った。
【００５５】
銅の電解精製を実施してから、間もなくパーマネントカソードとエッジストリップの隙間へ電解液が侵入した。
その結果、粒状の電気銅が電着し、エッジストリップが破損した。
【符号の説明】
【００５６】
１、２１  電解精製用パーマネントカソード
２、２２  パーマネントカソード本体部
２ａ  パーマネントカソード本体部の側辺部
２ｂ  パーマネントカソード本体部の下端部
２ｃ  ガイドインナーピン
３、２３  ビーム
４    カソードアンダーピン差込孔
６    エンドギャップ
７    アンダーピン
１０、３０  エッジストリップ
１０ａ  エッジストリップ上端部
１０ｂ  エッジストリップ下端部
１０ｃ  ガイド溝
１１    エッジストリップアンダーピン差込孔
２４    カソードトップピン差込孔
２５    カソードインナーピン差込孔
２７    トップピン
３１    エッジストリップトップピン差込孔
３２    エッジインナーピン差込孔
【図１】
2015078409.tif 000005
【図２】
2015078409.tif 000006
【図３】
2015078409.tif 000007